(57)【特許請求の範囲】
【請求項１】
５０〜６５ショアDの硬度および、ＡＳＴＭ  D５０２６に従い１Ｈｚで動的に引き伸ばされた試験試料についてＤＭＳにて測定した１５０℃での弾性率少なくとも６０ＭＰａを有する半結晶質熱可塑性物質の単層を含む単層の加圧流体導管。
【請求項２】
熱可塑性物質が５２〜６３ショアDの硬度を有する請求項１記載の加圧流体導管。
【請求項３】
熱可塑性物質が１６０℃での弾性率少なくとも６０ＭＰａを有する請求項１〜２のいずれか１項記載の加圧流体導管。
【請求項４】
導管が、押出しブロー成形部品であり、熱可塑性物質が、２４０℃および剪断速度１秒−１で測定した溶融粘度９〜３０ｋＰａ．秒を示す請求項１〜３のいずれか１項記載の加圧流体導管。
【請求項５】
導管が、導管のたわみに影響を与える波形または回旋状のような壁構造を有する少なくとも１つの区間を含む請求項１〜４のいずれか１項記載の加圧流体導管。
【請求項６】
導管が自動車のエアーダクトである請求項１〜５のいずれか１項記載の加圧流体導管。
【請求項７】
熱可塑性物質がブロックコポリエステルである請求項１〜６のいずれか１項記載の加圧流体導管。
【請求項８】
ブロックコポリエステルがブロックコポリエーテルエステルである請求項７記載の加圧流体導管。
【請求項９】
ブロックコポリエステルが、硬質ブロックとしてポリブチレンテレフタレートを含む請求項７または８記載の加圧流体導管。
【請求項１０】
ブロックコポリエーテルエステルが、ポリ（プロピレンオキシド）ジオールを含む請求項８〜９のいずれか１項記載の加圧流体導管。
【請求項１１】
ブロックコポリエーテルエステルが、硬質ブロックとしてポリブチレンテレフタレートおよび、軟質ブロックとして、エチレンオキシド末端であることができるポリ（プロピレンオキシド）ジオールを含む請求項８〜１０のいずれか１項記載の加圧流体導管。
【請求項１２】
５０〜６５ショアＤの硬度および、ＡＳＴＭ  Ｄ５０２６に従い１Ｈｚで動的に引き伸ばされた試験試料についてＤＭＳにて測定した１５０℃での弾性率少なくとも６０ＭＰａを有する半結晶質熱可塑性物質を、押出し成形プロセスによって単層の加圧流体導管を作るために使用する方法。
【請求項１３】
熱可塑性物質が請求項２〜４または７〜１１のいずれか１項に記載の特性を有する請求項１２記載の方法。
【請求項１４】
導管が自動車のエアーダクトである請求項１２〜１３のいずれか１項記載の方法。
【請求項１５】
熱可塑性物質を押出しブロー成形することを含む単層の加圧流体導管の製造方法であって、５０〜６５ショアDの硬度および、ＡＳＴＭ  Ｄ５０２６に従い１Ｈｚで動的に引き伸ばされた試験試料についてＤＭＳにて測定した１５０℃での弾性率少なくとも６０ＭＰａを有するブロックコポリエステルを熱可塑性物質として使用することを特徴とする方法。
【請求項１６】
ブロックコポリエステルが請求項２〜４または８〜１１のいずれか１項に記載の特性を有する請求項１５記載の方法。
【請求項１７】
導管が自動車のエアーダクトである請求項１５〜１６のいずれか１項記載の方法。
【発明の詳細な説明】
【０００１】
【発明の属する技術分野】
本発明は、加圧流体導管(pressurized fluid conduit)に関する。本発明はまた、特有の特性を有する半結晶質熱可塑性物質を、押出し成形法によって単層の加圧流体導管を作るために使用すること、およびそのような導管を作る方法に関する。
【０００２】
【従来の技術】
そのような加圧流体導管はとりわけ、特願平12-088151号(2000年)から公知である。この特許出願においては、多層の管状成形品が記載されており、これは、50〜70ショアD(Shore D)の硬度を有する半結晶質のエステルに基づくエラストマー(I)からなる内層および、30〜50ショアD(Shore D)の硬度を有する半結晶質のエステルに基づくエラストマー(II)からなる外層を含む。エラストマー(II)は、半結晶質ポリエステルの硬質ブロックおよびポリエーテルの軟質ブロックを含むブロックコポリマーであり、ブロックは、ウレタン結合により互いに連結されている。
【０００３】
本願内では、加圧流体導管は、約70〜500kPaの圧力下で流体（例えば空気または液体）を運ぶための種々の手段を含むことが理解され、この導管はまた、しばしば、高められた温度、例えば180℃までの温度で操作される。そのような加圧流体導管の例としては、波形もしくは回旋状のパイプまたはホースおよび、自動車のエアーダクトまたは冷却剤ライン(coolant line)のような、滑らかな壁表面を有する少なくとも１つの部分および任意的に、たわみに影響を与える壁構造、例えば波形壁を有する少なくとも１つの部分を含むダクトが含まれる。波形壁部分は、波型構造、例えば、パイプの軸方向に互いから幾らか間隔をあけた複数の立ち上げた円周輪郭を有するパイプまたは管の形状の導管の一部を意味すると理解される。これらの輪郭は、極めて異なる構造を有することができ、例えば円形、楕円形、長円形、三角形または多角形等の形状であることができる。波形はまた、回旋形と称され、両方の語が相互交換的に使用される。波形部分の利点は、導管の曲げ可撓性を改善することである。たわみまたは曲げ可撓性はまた、特定の構造の波形または非円周波形を選ぶことによって、異なる曲げ方向で異なるようにすることができる。したがって、導管を作る材料の選択は不可欠である。というのは、導管は、高められた操作温度で、例えば破裂圧力または変形に関する性能の必要条件を満たさなければならないだけでなく、導管はまた、より低い温度、特に室温で容易に取り扱いかつ組み立てることを可能にする良好な可撓性を示さなければならないからである。その上、例えば典型的な自動車用流体およびオイルに対する化学的抵抗性が高いことが必要とされる。公知の導管においては、所望の性能を得るために、別々の層での異なる材料の組合せが適用される。
【０００４】
【発明が解決しようとする課題】
しかしながら、特願平12-088151号(2000年)から公知の加圧流体導管の不都合は、そのような多層の導管がどちらかというと複雑であり、製造に費用がかかることである。
【０００５】
【課題を解決するための手段】
したがって、本発明の目的は、これらの不都合を示さないか、または少なくとも非常に少ない範囲までしか示さない、加圧流体導管を提供することである。
この目的は、50〜65ショアDの硬度および150℃で少なくとも60MPaの弾性率を有する半結晶質熱可塑性物質の単層を含む本発明の加圧流体導管を用いて達成される。
【０００６】
本発明の加圧流体導管は単層であり、特定の熱可塑性物質を施与することによって製造が容易であり、なお組み立てにおける可撓性と、高温および化学品に対する抵抗性との所望の組合せを与える。
公知の導管の内層の材料に匹敵するショアD硬度を有する特定の熱可塑性物質の単層を含み、より軟質かつより可撓性材料の外層を含まない導管がなお、室温で組み立て中に良好な可撓性を示すことを見出したことは、驚くべきことであった。
【０００７】
本発明の加圧流体導管の別の利点は、材料の使用を有意に軽減し、かくして、さらに費用を減らすことである。本発明の加圧流体導管のなお別の利点は、そのような導管をエアーダクトとして含む自動車の空気取り込み系が、例えば冷温始動後に、−35℃のような低温でさえ、より効率的にエンジン振動を吸収することができることである。さらなる利点は、本発明の加圧流体導管が、特に1500〜3200Hzの範囲での改善されたノイズ低減をもたらすことである。
【０００８】
本発明の文脈内では、単層の導管は、導管の構成層として、すなわち、導管に機械的特性を与え、高められた温度で操作することを可能にする層として、熱可塑性物質または組成物の単一層を含む。導管はさらに他の層を含むことができ、その層は、審美的または保護的な目的のためのコーティング層のように、導管の機械的特性に寄与しないか、または実質的に寄与しない。
【０００９】
単層の加圧流体導管はまた、ドイツ国特許第19,707,518C号から公知である。この特許明細書においては、流体ラインとして使用するための波形のパイプが記載されており、これは、好ましくはポリアミドまたはそれと他のポリマーとのブレンドでできている。というのは、そのような材料は、単一層のパイプにおいて、適当な機械的特性、化学的特性および障壁特性を併用するからである。高温での長手方向の伸びに対する抵抗性が改善され、熱可塑性物質でできている単層の通気ダクトはまた、米国特許第6,056,018号明細書により開示されている。しかしながら、これらの公報は、本発明の特定の熱可塑性物質が、組み立てると良好な可撓性を有することと、高められた温度で変形に抵抗性であることの有利な組合せを有する単層の導管を作ることを可能にすることを開示せず、または示唆しない。
【００１０】
好ましくは、本発明の加圧流体導管における熱可塑性物質は52〜63ショアDの硬度を有し、より好ましくは54〜61ショアDの硬度を有する。ショアDに従う硬度は、ISO 868の指示に従う方法を用いて、室温で測定される。そのような硬度を有する物質の利点は、特に室温付近の環境温度で、導管の機械的強度と可撓性との間に良好なバランスが提供されることである。
【００１１】
本発明の加圧流体導管における熱可塑性物質として、目的とする用途の典型的必要条件、例えば一般に150℃より上の十分に高い溶融温度、機械的特性ならびに化学的および熱的抵抗性を満たす限り、種々の半結晶質の物質を使用することができる。適当な熱可塑性物質としては、ポリアミドおよびポリエステルが含まれ、特に、ポリアミド-およびポリエステルに基づく可撓性またはエラストマー物質、例えばブロックコポリマーまたは、低弾性率もしくはゴム状のポリマーとのブレンドが含まれる。上記した特性と湿度条件変化に対する機械的特性の低い感受性とのうまくバランスのとれた組合せを考慮して、ポリエステルに基づく半結晶質の熱可塑性物質が好ましい。
【００１２】
本発明の加圧流体導管における熱可塑性物質は、150℃で少なくとも70MPa、より好ましくは150℃で少なくとも80MPaの弾性率を有する。高められた温度でより高い弾性率を有する物質を使用することの利点は、導管が驚くべきことに、例えば室温でより高い可撓性を与えることが見出されることである。本願の文脈内では、弾性率は、ASTM D5026にしたがって、周波数1Hzにてある温度範囲で動的に引き伸ばされる試験試料について、動的機械的スペクトロメーター(Dynamic Mechanical Spectrometer)(DMS)を用いて測定される、歪下の弾性率を意味すると理解される。
【００１３】
自動車工業内では、エンジンの中またはその付近で使用される、より高温を目指す開発が続けられている。空気および燃料制御系内でまた、この傾向は明らかである。例えばエアーダクトでの通常の運転温度は、現今では120〜140℃の範囲にあるが、140〜160℃に向かっており、最大温度は180℃かまたはそれより上に達している。これは、特に、ディーゼルエンジンにおいて使用されるいわゆるターボチャージャー-ダクトにおける場合であり、ここでは、運転温度は近い将来160℃を超えさえし得る。したがって、本発明の加圧流体導管における熱可塑性物質は、160℃での弾性率少なくとも50MPa、より好ましくは少なくとも60MPa、なおさらに好ましくは少なくとも70MPaを有する。なおさらに好ましくは、本発明の加圧流体導管は、170℃での弾性率少なくとも50MPa、より好ましくは少なくとも60MPa、なおさらに好ましくは少なくとも70MPaを示す熱可塑性樹脂の単層を含む。
【００１４】
本発明の加圧流体導管は、公知の溶融加工工程によって、例えば押出しプロセス、任意的にその後、所望の構造を形成するためにブロー-および／または吸引成形工程によって、熱可塑性物質から作ることができる。好ましいプロセスは押出しブロー成形技術であり、これは、吸引ブロー成形および逐次ブロー成形を含み、それぞれ任意的に、管操作(tube manipulation)を用いてより複雑な3-次元成形された導管を製造する。逐次ブロー成形プロセスを用いると、例えば種々の剛性を有する異なる部分を含む導管を作ることができ、その１つが、先に定義した熱可塑性物質の単層の部分である。
【００１５】
本発明の好ましい実施態様においては、導管は、先に定義した熱可塑性物質から作られた押出しブロー成形した部分であり、240℃および剪断速度1秒-1で測定した溶融粘度8〜35 kPa.秒、好ましくは9〜30kPa.秒を有する。そのような溶融粘度測定は、例えばプレート／プレート構造(plate/plate geometry)を用いて、動的機械的スペクトロメーターにて行うことができる。熱可塑性物質の融点に依存して、測定温度を調節することができる。
【００１６】
好ましくは、本発明の加圧流体導管は、導管の曲げ可撓性をさらに増すために、たわみに影響を与える壁構造を有する少なくとも１つの部分を含む。本願内では、たわみに影響を与える壁構造を有する部分は、導管の曲げが容易にされるか、または特定の方向に制限されるような壁構造を有する部分を意味すると理解される。典型的な例としては、種々の構造を有する慣用の円周波形または非円周波形を有する部分が含まれる。より好ましくは、導管の波形部分は、リブでつながれている隣接する波形もしくは、波形が中断されるか、もしくは例えばドイツ国特許第19,707,518C号に記載されているようなパイプの表面を有して実質的に平らにされている長手方向の帯域の存在のように、高い運転温度での圧力下で運転されたときの導管の長手方向の伸びが減じられるか、または実質的に妨げられるような構造の波形を有する。
【００１７】
たわみに影響を与える壁構造を有する他の可能な部分は図１に示されており、この図は  導管の部分の概略的な描写を見取図で示す。
これらの構造は驚くべきことに、全ての方向で曲げ可撓性の改善を示し、かつ圧力下で長手方向の伸びをなお実質的に示さない導管を可能にすることが見出された。
そのような構造は、単層の導管の場合に有利であるだけでなく、多層の構造へ適用されることが明らかであろう。
【００１８】
特に好ましい実施態様においては、本発明の加圧流体導管は、例えば、たわみに影響を与える壁構造を有する区間である例えば波形区間の第１管状パイプ区間、および第２管状区間を含む自動車のエアーダクトである。というのは、特定の熱可塑性物質が、低温および高温の両方の使用温度でエアーダクトの優れた性能を可能にするからである。好ましくは、このエアーダクトの波形区間は、高い運転温度での圧力下で運転されたときに導管の長手方向の伸びを実質的に妨げるような構造の波形を有する。
【００１９】
本発明の好ましい実施態様においては、加圧流体導管における熱可塑性物質は、熱可塑性ブロックコポリエステルエラストマーであり、より好ましくは、ブロックコポリエーテルエステルエラストマーである。
【００２０】
ブロックコポリエステルは、可撓性ポリマーの軟質ブロックおよび半結晶質ポリエステルの硬質ブロックを含む。ブロックコポリマーまたはブロックはまたそれぞれ、セグメントに分けられたコポリマー(segmented polymer)またはセグメントと称される。
【００２１】
ブロックコポリエステルにおける硬質ポリエステルブロックは、少なくとも１つのアルキレンジオールおよび少なくとも1つの芳香族ジカルボン酸もしくはそのエステルから誘導される繰り返し単位からできている。アルキレンジオールは一般に２〜６個のC-原子、好ましくは２〜４個のC-原子を含む。その例としては、エチレングリコール、プロピレンジオールおよびブチレンジオールが含まれる。好ましくはプロピレンジオールまたはブチレンジオールが使用され、より好ましくは1,4-ブチレンジオールが使用される。適当な芳香族ジカルボン酸の例としては、テレフタル酸、1,4-ナフタレンジカルボン酸または4,4-ビフェニルジカルボン酸が含まれる。硬質セグメントは任意的に、少量の、他のジカルボン酸、例えばイソフタル酸から誘導される単位を含むことができ、これは一般にポリエステルの融点を下げる。他のジカルボン酸の量は、好ましくは、例えば10モル％未満に限定されて、中でもブロックコポリエステルの結晶化挙動に悪影響を及ぼさないことを保証する。硬質ブロックは好ましくは、ポリエチレンテレフタレート、ポリプロピレンテレフタレートおよび特にポリブチレンテレフタレートに基づく。その利点は、好ましい結晶化挙動および高い融点を含み、これは、良好な加工処理特性および優れた熱および化学薬品抵抗性を有する半結晶質のブロックコポリエステルをもたらす。
【００２２】
ブロックコポリエステルにおける軟質ブロックは、低いガラス転移温度(Tg)および低い剛性を有する実質的に無定形のポリマーである可撓性ポリマーを含む。好ましくは、Tgは0℃より下であり、より好ましくは−20℃より下、最も好ましくは−40℃より下である。原則として、種々の異なるポリマーを軟質ブロックとして使用でき、適当な例は、脂肪族ポリエーテル、脂肪族ポリエステルまたは脂肪族ポリカーボネートである。ブロックのモル質量は広い範囲内で変わり得るが、好ましくはモル質量は400〜6000、より好ましくは500〜4000g/モルで選択される。
【００２３】
適当な脂肪族ポリエーテルの例は、２〜６個のC-原子、好ましくは２〜４個のC-原子を有するアルキレンオキシドから誘導されるポリ（アルキレンオキシド）ジオールまたはその組合せである。例としては、ポリ（エチレンオキシド）ジオール、ポリ（テトラメチレンオキシド）ジオール、ポリ（プロピレンオキシド）ジオールおよびエチレンオキシド-末端のポリ（プロピレンオキシド）ジオールが含まれる。ブロックコポリエステルにおける軟質ブロック対硬質ブロックの比は、広い範囲内で変わり得るが、所望の硬度を有するブロックコポリエステルが得られるように選択される。硬度は、一般に約20〜80ショアDであり得るが、本発明の加圧流体導管において使用するためには、50〜65ショアDの範囲の硬度が選ばれる。
【００２４】
ブロックコポリエステルはまた、それぞれ鎖伸長剤または鎖分岐剤としてふるまう、酸基またはヒドロキシル基と反応することができる２個以上の官能基を有する化合物を含むことができる。適当な鎖伸長剤の例としては、ジイソシアネートおよびビスエポキシドが含まれる。適当な鎖分岐剤としては、例えばトリメリト酸、無水トリメリト酸およびトリメチロールプロパンが含まれる。鎖伸長剤または鎖分岐剤の量およびタイプは、所望の溶融粘度のブロックコポリエステルが得られるように選択される。一般に、鎖分岐剤の量は、ブロックコポリマーを与えるジカルボン酸100モル当たり60当量以下である。鎖分岐剤は、押出しブロー成形のような加工処理技術のために有用な粘度の大きさを有するブロックコポリエステルを作るために特に有用である。
【００２５】
ブロックコポリエステルはさらに、慣用の添加剤、例えば安定剤、酸化防止剤、着色剤、加工助剤または難燃剤化合物を含むことができる。好ましくは、ブロックコポリエーテルエステルは、安定化および酸化防止剤パッケージを含み、これは、例えば、試料が空気循環炉中で150℃にて1000時間エージング後に100％を超える残留破断点引張り伸びを示すように、物質が長時間熱気にさらされるのに耐えることができることを保証する。ブロックコポリエステルはまた、異なる組成のブロックコポリエステル２種以上の混合物または、ブロックコポリエステルとそれと相溶性の別のポリマー、例えばポリブチレンテレフタレートとのブレンドであることができる。
【００２６】
ブロックコポリエステルの例および製造ならびにそれらの特性は、例えばハンドブック  オブ  サーモプラスチックス(Handbook of Thermoplastics)、O.オラビシ(Olabishi)編、17章、マルセル  デッカー社(Marcel Dekker Inc.)、ニューヨーク、1997年、ISBN 0-8247-9797-3、サーモプラスチック  エラストマーズ(Thermoplastic Elastomers)、第２版、8章、カール  ハンサー  フェルラーグ(Carl Hanser Verlag)(1996年)、ISBN 1-56990-205-4、エンサイクロペディア  オブ  ポリマー  サイエンス  アンド  エンジニアリング(Encyclopedia of Polymer Science and Engineering)、第12巻、ウィリー＆サンズ(Wiley & Sons)、ニューヨーク(1988年)、ISBN 0-471-80944、75-117頁およびそこに引用されている文献に記載されている。
【００２７】
特に好ましい実施態様においては、加圧流体導管は、ポリブチレンテレフタレートに基づく硬質ブロックおよびポリ（テトラメチレンオキシド）ジオール、ポリ（プロピレンオキシド）ジオールまたはエチレンオキシド末端のポリ（プロピレンオキシド）ジオールに基づく軟質ブロックを有するブロックコポリエーテルエステルの単層を含む。好ましくは、この軟質ブロックのモル質量は、1000g/モル以上である。その利点は、好ましい低温可撓性および180℃より上または200℃より上ですらある融点の組合せを有するブロックコポリエーテルエステルである。なおさらに好ましくは、1000g/モル以上のモル質量を有するポリ（プロピレンオキシド）ジオール、特にエチレンオキシド末端のポリ（プロピレンオキシド）ジオールに基づく軟質ブロックを含むブロックコポリエーテルエステルである。そのようなポリエーテル中のプロピレンオキシド単位とエチレンオキシド単位の数の比は、広い範囲内で、例えば20：1〜1：6、好ましくは10：1〜1：1で変わることができる。そのようなブロックコポリエステルの利点は、低温可撓性と良好な機械的強度とを合わせた
よくバランスのとれた特性プロファイルであり、これは、200℃に近い温度までの許容できる温度で存続する。さらには、適当な安定化／酸化防止剤系を添加すると、そのような物質はなお、150℃にて1000時間の熱エージング後に十分な機械的特性を示す。
【００２８】
本発明はまた、上記した理由のために、50〜65ショアDの硬度および150℃で少なくとも60MPaの弾性率を有する半結晶質熱可塑性物質を、押出し（ブロー）成形プロセスによって単層の加圧流体導管を作るために使用することに関する。
好ましくは、この使用は、先に記載し説明したさらなる特性を有する半結晶質熱可塑性物質、特にポリエステルに基づく物質に関する。
【００２９】
本発明はさらに、50〜70ショアDの硬度を有する半結晶質熱可塑性物質の押出しブロー成形を含む、単層の加圧流体導管を作る方法に関する。
【００３０】
公知のプロセスにおいては、ポリアミドまたはポリエステルに基づく組成物が使用される。ポリアミドに基づく組成物の不都合は、水を吸収するそれらの傾向を含み、これは機械的特性が変わるという結果を生じる。低い弾性率を有するポリアミドまたはポリエステルに基づく可撓性ブレンドまたはエラストマーポリマーの不都合は、押出し成形におけるそれらの加工挙動、例えば問題のあるダイ膨張現象および押出したパリソンの困難な成形性を含む。
したがって、本発明の目的は、これらの不都合を示さないか、または少なくとも非常に少ない範囲までしか示さない、加圧流体導管を作る方法を提供することである。
【００３１】
この目的は、50〜65ショアDの硬度および150℃で少なくとも60MPaの弾性率を有するブロックコポリエステル、特にブロックコポリエーテルエステルが使用される方法を用いて達成される。
好ましくは、本発明の方法は、先に記載し、説明したさらなる特性を有するブロックコポリエステルを使用する。
以下の実施例および比較実験によって、本発明をここでさらに説明する。
【００３２】
【実施例】
物質
Arnitel（商標）P-X6313およびP-X6400（DSMエンジニアリング  プラスチックス(DSM Engineering Plastics)、オランダ）は、ポリブチレンテレフタレート硬質ブロックおよび、約30質量％のエチレンオキシドを含むエチレンオキシド末端のポリ（プロピレンオキシド）ジオール軟質ブロックに基づく、硬度57ショアDを有する熱安定化されたブロックコポリエステルエラストマーである。
【００３３】
Hytrel（商標）HTR4275（デュポン社(DuPont De Nemours and Co.)、スイス）は、硬度55ショアDを有する熱安定化されたブロックコポリエーテルエステルであり、ポリ（ブチレンテレフタレート-コ-ブチレンイソフタレート）硬質ブロックおよびポリ（テトラメチレンオキシド）ジオール軟質ブロックに基づく。
【００３４】
ショアDに従う硬度は、ISO 868の指示に従う試料で測定した。溶融粘度は、レオメーターRMS-800装置で、周波数掃引(frequency sweep) ならびにディスクおよびプレート構造を有する動的運転モードを用いて、約15分の滞留時間後に240℃にて測定した。異なる温度での弾性率（歪下で測定した弾性率）を、1Hzの周波数および5℃／分の加熱速度で、約2.0mmの幅、0.09mmの厚みおよび約21.8mmのクランプ間の長さの試料について、レオメーターRSA-II DSMを用いて測定したが、この方法は、ASTM D5026に従う。
幾つかの関連する物質特性を表１に与える。P-X6400は、P-X6313と同じ組成および特性を有するが、溶融粘度26.0kPa.秒（240℃および１秒-1にて）を有する。
【表１】
0004150217.tif 000002
【００３５】
実施例I
P-X6313を使用して、約150cmの長さの、２つの波形区間を有する実質的にV-字形のエアーダクトを、ミラクロン (Milacron)機にて吸引ブロー成形技術によって製造した。温度設定は約225〜235℃であり（ホッパーからノズルまで）、その結果、約225℃の溶融温度を生じた。エアーダクトが、150℃で行われる破裂圧力試験で450kPaの最小圧力に耐えるように、異なる壁厚を有するエアーダクトが製造された。表２に示されているように、約445gの部品重量を有するエアーダクトは、この破裂圧力試験を容易に通過した。手での変形から実際の模擬的取り扱いおよび取り付けまでで判定した、このエアーダクトの曲げ可撓性は、比較実験Aのダクトより有意に高いことがわかり、測定した破裂圧力は12％高くすらあった。さらには、比較実験Aと比べて、物質の使用に有意の軽減が可能であった。
比較実験A
物質HTR4275を使用して、実施例Iと同様の条件下で同じエアーダクトを製造した。150℃で行った破裂圧力試験において450kPaの最小圧力に耐えるために、エアーダクトの壁厚は、585gの部品重量が生じるように選択しなければならなかった。
【表２】
0004150217.tif 000003
【００３６】
実施例II
P-X6400を使用して、約50cmの長さの、１つの波形部分を有するJ-のような形のエアーダクトを、フィッシャー  W.  ミュラー(Fischer W. Muller)機にて、3-D操作ブロー成形技術によって製造した。温度設定は約225〜235℃であり（ホッパーからノズルまで）、その結果、約230℃の溶融温度を生じた。エアーダクトが変形試験に耐えるように、異なる壁厚を有するエアーダクトが製造され、ここで、エアーダクトの内部が145℃にて外部の圧力より20kPa低い圧力に保持されるとき、ダクトのつぶれは生じてはならない。約269g以上の部品重量を有するエアーダクトがこの試験を通過することがわかった。そのようなエアーダクトの曲げ可撓性は、比較実験Bのダクトより著しく高いことがわかり、物質の軽減は、26％より多くなった。
比較実験B
物質HTR4275を使用して、実施例IIと同様の条件下で同じエアーダクトを製造した。示された変形試験を通過するために、エアーダクトの壁厚は少なくとも、365gの部品重量が生じるようにしなければならなかった。
【００３７】
【図面の簡単な説明】
【図１】図1aにおいては、導管の部分が示されており、ここでは、２つの反対の軸の波形が円周波形を横切って存在し、軸の波形の表面は、導管の滑らかな壁部分の外表面の上に広がる。
図1bにおいては、図1aと同様の導管が示されているが、ここで軸の波形は、導管の内部へ壁表面の下に広がる。  1cとして描かれている導管は、２つの反対の表面に幾つかの軸波形だけを有し
、それによって、他の方向での剛性を増しながら、２つの反対方向における曲げを可能にする。
図1dにおいては、圧力をかけられた外観を有する導管が示されている。すなわち、それは、２つの反対方向における曲げを容易にするが、他の方向ではたわみを減らす２組の大きい波形を有する。
図1eおよび1fは、それぞれ壁表面から凹所を設けられている複数の円形および３角形の格子を有する導管部分を示す。滑らかな壁部分は、複数の行路を経てつながれていると考えられ得る。
【図１】
0004150217.tif 000004